(57)【要約】【課題】皮膚から蒸散される水分が粘着シート／皮膚界面または粘着シート内に滞留するのを抑制し、水和反応による刺激を緩和することが可能な皮膚貼付用粘着シートを提供すること。【解決手段】本発明の皮膚貼付用粘着シートは、皮膚に貼着して用いられる皮膚貼付用粘着シートであって、内部に直径１０μｍ以下の細孔を有し、かつ、透湿度が１００００ｇ／ｍ２／２４ｈ以上である基材フィルムと、当該基材フィルムの一方の面上に設けられた粘着剤層とを有し、皮膚貼付用粘着シート全体の透湿度が１０００ｇ／ｍ２／２４ｈ以上であることを特徴とする。【選択図】  なし【特許請求の範囲】
【請求項１】
皮膚に貼着して用いられる皮膚貼付用粘着シートであって、
内部に直径１０μｍ以下の細孔を有し、かつ、透湿度が１００００ｇ／ｍ２／２４ｈ以上である基材フィルムと、
当該基材フィルムの一方の面上に設けられた粘着剤層と、を有し、
皮膚貼付用粘着シート全体の透湿度が１０００ｇ／ｍ２／２４ｈ以上であることを特徴とする皮膚貼付用粘着シート。
【請求項２】
前記基材フィルムは、ポリウレタンフィルムである請求項１に記載の皮膚貼付用粘着シート。
【請求項３】
２０％伸長時の引張力が、３Ｎ／２５ｍｍ以下である請求項１または２に記載の皮膚貼付用粘着シート。
【請求項４】
２００％伸長後の伸長率が、２０％以下である請求項１ないし３のいずれかに記載の皮膚貼付用粘着シート。
【請求項５】
ＪＩＳ  Ｚ０２３７：２０００の試験板に対する１８０度引き剥がし粘着力試験法に準拠して測定される粘着力が、７Ｎ／２５ｍｍ以下である請求項１ないし４のいずれかに記載の皮膚貼付用粘着シート。
【請求項６】
前記基材フィルムの前記粘着剤層が設けられた面とは反対側の面に、ドット印刷により形成された印刷層を有する請求項１ないし５のいずれかに記載の皮膚貼付用粘着シート。
【発明の詳細な説明】
【技術分野】
【０００１】
本発明は、皮膚貼付用粘着シートに関するものである。
【背景技術】
【０００２】
従来より、絆創膏、パップ剤を固定するためのテーピング材、爪の保護シート、点滴針の固定テープ、シワ伸ばし用シート等の皮膚に貼付する粘着シートが知られている（例えば、特許文献１参照）。
皮膚に貼着する粘着シートには、皮膚に対する刺激が少ないことが要求される。
【０００３】
ところで、皮膚に対する刺激の原因の一つとして、水和反応がある。この水和反応は、粘着シートの貼着時に、皮膚から蒸散される水分がシート／皮膚界面またはシート内に滞留し、角層の水和、細菌の増殖等が生じることを言い、この水和反応が皮膚刺激の原因の一つとなっている。
【０００４】
しかしながら、従来の粘着シートでは、水分の透過性が低いため、皮膚から蒸散される水分がシート／皮膚界面またはシート内に滞留するのを十分に防止することができず、水和反応による刺激を防止することができなかった。
【先行技術文献】
【特許文献】
【０００５】
【特許文献１】特開２００７−２５４５１５号公報
【発明の概要】
【発明が解決しようとする課題】
【０００６】
本発明の目的は、皮膚から蒸散される水分が粘着シート／皮膚界面または粘着シート内に滞留するのを抑制し、水和反応による刺激を緩和することが可能な皮膚貼付用粘着シートを提供することにある。また、そのような皮膚貼付用粘着シートの特性を生かしたまま、印刷層を設けることを課題とする。
【課題を解決するための手段】
【０００７】
このような目的は、下記（１）〜（６）の本発明により達成される。
（１）  皮膚に貼着して用いられる皮膚貼付用粘着シートであって、
内部に直径１０μｍ以下の細孔を有し、かつ、透湿度が１００００ｇ／ｍ２／２４ｈ以上である基材フィルムと、
当該基材フィルムの一方の面上に設けられた粘着剤層と、を有し、
皮膚貼付用粘着シート全体の透湿度が１０００ｇ／ｍ２／２４ｈ以上であることを特徴とする皮膚貼付用粘着シート。
【０００８】
（２）  前記基材フィルムは、ポリウレタンフィルムである上記（１）に記載の皮膚貼付用粘着シート。
【０００９】
（３）  ２０％伸長時の引張力が、３Ｎ／２５ｍｍ以下である上記（１）または（２）に記載の皮膚貼付用粘着シート。
【００１０】
（４）  ２００％伸長後の伸長率が、２０％以下である上記（１）ないし（３）のいずれかに記載の皮膚貼付用粘着シート。
【００１１】
（５）  ＪＩＳ  Ｚ０２３７：２０００の試験板に対する180度引き剥がし粘着力試験法に準拠して測定される粘着力が、７Ｎ／２５ｍｍ以下である上記（１）ないし（４）のいずれかに記載の皮膚貼付用粘着シート。
【００１２】
（６）  前記基材フィルムの前記粘着剤層が設けられた面とは反対側の面に、ドット印刷により形成された印刷層を有する上記（１）ないし（５）のいずれかに記載の皮膚貼付用粘着シート。
【発明の効果】
【００１３】
本発明によれば、皮膚から蒸散される水分が粘着シート／皮膚界面または粘着シート内に滞留するのを抑制し、水和反応による刺激を緩和することが可能な皮膚貼付用粘着シートを提供することができ、また、そのような皮膚貼付用粘着シートの特性を生かしたまま、印刷層を設けることができる。
【図面の簡単な説明】
【００１４】
【図１】本発明の皮膚貼付用粘着シートの第１実施形態を示す縦断面図である。
【図２】本発明の皮膚貼付用粘着シートの第２実施形態を示す縦断面図である。
【発明を実施するための形態】
【００１５】
以下、本発明の皮膚貼付用粘着シートを好適実施形態に基づいて詳細に説明する。
《第１実施形態》
まず、本発明の皮膚貼付用粘着シートの第１実施形態について説明する。
【００１６】
図１は、本発明の皮膚貼付用粘着シートの第１実施形態を示す縦断面図である。
皮膚貼付用粘着シート１０は、皮膚に貼着して用いられる粘着シートであって、例えば、絆創膏、パップ剤を固定するためのテーピング材、爪の保護シート、ささくれ（さかむけ）の保護テープ、点滴針の固定テープ、シワ伸ばし用シート、筋肉の固定用のテープ、ランニング時の乳首の保護テープ、香りシート等の用途で用いることができる。
【００１７】
皮膚貼付用粘着シート１０は、図１に示すように、基材フィルム１と、基材フィルム１の一方の面に設けられた粘着剤層２とを備えている。
【００１８】
ところで、皮膚に対する刺激の原因の一つとして、水和反応がある。この水和反応は、粘着シートの貼着時に、皮膚から蒸散される水分がシート／皮膚界面またはシート内に滞留し、角層の水和、細菌の増殖等が生じることを言い、この水和反応が皮膚刺激の原因の一つとなっている。
【００１９】
しかしながら、従来の粘着シートでは、水分の透過性が低いため、皮膚から蒸散される水分がシート／皮膚界面またはシート内に滞留するのを十分に防止することができず、水和反応による刺激を防止することができなかった。
【００２０】
これに対して、本発明の皮膚貼付用粘着シートは、基材フィルムとして、内部に直径１０μｍ以下の細孔を有し、かつ、透湿度が１００００ｇ／ｍ２／２４ｈ以上であるものを用い、かつ、皮膚貼付用粘着シート全体としての透湿度が１０００ｇ／ｍ２／２４ｈ以上である点に特徴を有している。このような特徴を有することにより、皮膚から蒸散される水分がシート／皮膚界面またはシート内に滞留するのを抑制することができ、角層の水和、細菌の増殖等が生じるのを効果的に防止することができる。その結果、皮膚への刺激が緩和された皮膚貼付用粘着シートを提供することができる。
【００２１】
基材フィルム１は、粘着剤層２を支持する機能を有する層である。
基材フィルム１としては、内部に直径１０μｍ以下の細孔を有し、かつ、透湿度が１００００ｇ／ｍ２／２４ｈ以上であるものであれば、いかなる材質のものを用いてもよいが、多孔質のポリウレタンフィルム、多孔質のポリオレフィンフィルム、多孔質のポリエステルフィルム等が挙げられる。特に、多孔質のポリウレタンフィルムを用いるのが好ましい。多孔質のポリウレタンフィルムを用いることにより、他の材料を用いた多孔質のフィルムを用いるよりも、高い透湿度のフィルムが得られやすい。なおかつ、ポリウレタンフィルムは柔軟性に富むため、得られる皮膚貼付用粘着シート１０は、皮膚への刺激が緩和されるとともに、曲面追従性に特に優れたものとなる。
【００２２】
上述したように、基材フィルム１は、透湿度が１００００ｇ／ｍ２／２４ｈ以上であるものであるが、透湿度は、１２０００ｇ／ｍ２／２４ｈ以上であるのがより好ましい。これにより、皮膚から蒸散される水分がシート／皮膚界面またはシート内に滞留するのをより効果的に抑制することができ、角層の水和、細菌の増殖等が生じるのをさらに効果的に防止することができる。その結果、皮膚への刺激をより好適に緩和することができる。
【００２３】
また、上述したように、基材フィルム１は、内部に直径１０μｍ以下の細孔を有しているが、当該細孔は、基材フィルム１の厚み方向において連通する細孔であるのが好ましい。これにより、皮膚貼付用粘着シート１０の水分の透過性をより好適なものとすることができ、皮膚への刺激をより好適に緩和することができる。
【００２４】
基材フィルム１の平均厚さは、１５〜７０μｍであるのが好ましく、２０〜６０μｍであるのがより好ましい。これにより、皮膚貼付用粘着シート１０の水分の透過性をより好適なものとすることができ、皮膚への刺激をより好適に緩和することができる上、皮膚貼付用粘着シート１０の十分な強度と取り扱い性を保つことができる。
【００２５】
粘着剤層２は、皮膚貼付用粘着シート１０を皮膚に貼付する機能を備えた層である。
粘着剤層２を構成する材料としては、特に限定されず、例えば、アクリル系粘着剤、シリコーン系粘着剤、ウレタン系粘着剤、ゴム系粘着剤等が挙げられるが、皮膚貼付用粘着シート１０の透湿度を１０００ｇ／ｍ２／２４ｈとするためには、アクリル系粘着剤、シリコーン系粘着剤、ウレタン系粘着剤が好ましく、製造コストの面から、アクリル系粘着剤が好ましい。
【００２６】
アクリル系粘着剤を構成するアクリル系重合体としては、１種又は２種以上の単量体を重合してなる公知の重合体を用いることができる。単量体として用いることができるアクリル系単量体としては、（メタ）アクリル酸メチル、（メタ）アクリル酸エチル、（メタ）アクリル酸ブチル、（メタ）アクリル酸２−エチルヘキシル、（メタ）アクリル酸ドデシル等の（メタ）アクリル酸アルキルエステル；（メタ）アクリル酸シクロヘキシル等の（メタ）アクリル酸シクロアルキルエステル；（メタ）アクリル酸２−ヒドロキシエチル、（メタ）アクリル酸２−ヒドロキシブチル等の水酸基含有（メタ）アクリル酸エステル；（メタ）アクリル酸；（メタ）アクリルアミド、Ｎ−イソプロピルアクリルアミド等の（メタ）アクリルアミド誘導体等が挙げられる。単量体として用いることができる非アクリル系単量体としては、スチレン、酢酸ビニル、Ｎ−ビニルピロリドン、オレフィン系単量体等が挙げられる。
【００２７】
粘着剤の透湿性を高いものとするために、単量体として、たとえば、アルキレンオキサイド基の繰り返し単位を３〜２０単位有するマクロモノマーを単量体として用いることで、アクリル系重合体を水蒸気の通りやすいものとするという方法が知られており、このような単量体を用いることで、皮膚貼付用粘着シート１０の透湿度を、より高いものとすることができる。
【００２８】
アクリル系粘着剤には、所望の凝集力と粘着力を達成するために、架橋剤を添加してもよい。架橋剤として一般的に用いられるものは、単量体として水酸基含有（メタ）アクリル酸エステルや、（メタ）アクリル酸を用いた場合に水酸基又はカルボキシル基と、結合を生じるエポキシ系架橋剤、イソシアナート系架橋剤、アジリジン系架橋剤、金属キレート系架橋剤等である。
【００２９】
アクリル系粘着剤には、凝集力の制御や、皮膚への追従性を高めるために、可塑剤を含有していてもよい。可塑剤としては、低分子成分、オリゴマー等を用いることができる。可塑剤として、室温で液体である低分子成分が、可塑作用が高く、また調製の容易性から好ましい。室温で液体である低分子成分としては、ミリスチン酸イソプロピル、ミリスチン酸ブチル、ステアリン酸ブチル等の脂肪酸エステル；ホホバ油、オリーブスクワラン等の植物油；流動パラフィン等の炭化水素等の油状成分が、本来的に疎水性であるアクリル系粘着剤との相溶性の面から好ましい。
【００３０】
このほか、アクリル系粘着剤には、粘着付与剤、充填剤、美容成分、薬効成分、着色剤、顔料等を所望の効果を付与するために添加することができる。
【００３１】
充填剤として、親水性の充填剤を添加することによって、水蒸気が通過する経路とし、粘着剤層の透湿性を高める方法が知られている。このような親水性の充填剤の添加によっても、皮膚貼付用粘着シート１０の透湿度を高いものとすることができる。
【００３２】
ところで、上述のとおり本発明における基材フィルム１の透湿度は１００００ｇ／ｍ２／２４ｈ以上と高いものであるので、粘着剤は上述のような、アルキレンオキサイド基の繰り返し単位を３〜２０単位有するマクロモノマーを単量体として用いたり、親水性を添加したりする方法によって透湿性の高めたものを選択する必要がなく、皮膚貼付用として一般的に用いられているアクリル系粘着剤をも用いることができる。
【００３３】
また、透湿性が高くなるよう設計された粘着剤を用いた場合には、透湿度のより高い皮膚貼付用粘着シート１０の提供が可能である。
【００３４】
粘着剤層２の平均厚さは、５〜４０μｍであるのが好ましく、７〜３０μｍであるのがより好ましい。これにより、皮膚貼付用粘着シート１０の水分の透過性をより好適なものとすることができ、皮膚への刺激をより好適に緩和することができる上、皮膚上に固定するのに十分な粘着特性が得られる。
【００３５】
上述したような基材フィルム１および粘着剤層２を備えた皮膚貼付用粘着シート１０は、上記のように皮膚貼付用粘着シート１０全体の透湿度が１０００ｇ／ｍ２／２４ｈ以上であるが、皮膚貼付用粘着シート１０全体の透湿度は、１２００ｇ／ｍ２／２４ｈ以上であるのがより好ましく、１５００ｇ／ｍ２／２４ｈ以上であるのがより好ましい。これにより、皮膚から蒸散される水分がシート／皮膚界面またはシート内に滞留するのをより効果的に抑制することができ、角層の水和、細菌の増殖等が生じるのをより確実に防止することができる。その結果、皮膚への刺激をさらに緩和することができる。
【００３６】
なお、皮膚貼付用粘着シート１０全体の透湿度を上記のような範囲とするには、粘着剤層２に透湿度を高めるための特殊な方法を用いることなく、たとえば上述のアクリル系粘着剤の単量体として挙げたものを任意に選択して調製した重合体と、適宜の成分を用いたアクリル系粘着剤によって、粘着剤層２を上述の好ましい厚さで設けることによって可能である。
【００３７】
また、皮膚貼付用粘着シート１０の２０％伸長時の引張力は、３Ｎ／２５ｍｍ以下であるのが好ましく、１．０〜２．８Ｎ／２５ｍｍであるのがより好ましく、１．０〜１．５Ｎ／２５ｍｍであるのがより好ましい。上記引張力が上記範囲であると、皮膚貼付用粘着シート１０を皮膚に貼付中に、皮膚貼付用粘着シート１０と皮膚の伸縮が異なることによるひずみによって生じる皮膚刺激を効果的に緩和することができる。
【００３８】
なお、２０％伸長時の引張力は、２５ｍｍ×１５０ｍｍに切り取った皮膚貼付用粘着シート１０の長手方向の両端部から２５ｍｍを固定し、長手方向に１００ｍｍの皮膚貼付用粘着シート１０が１２０ｍｍとなるまで速度３００ｍｍ／分で引っ張った直後に測定される力である。
【００３９】
また、皮膚貼付用粘着シート１０の２００％伸長後の伸長率は、２０％以下であるのが好ましく、１５％以下であるのがより好ましい。伸長率がこのような範囲であると、皮膚貼付用粘着シート１０を皮膚に貼付中に、皮膚の伸長に追従した皮膚貼付用粘着シート１０が元の長さに回復し、皮膚貼付用粘着シート１０が変形によって、貼られていた皮膚の形状と異なるものとなることによって生じる皮膚刺激を効果的に緩和することができる。
【００４０】
なお、上記伸長率は、２５ｍｍ×１５０ｍｍに切り取った皮膚貼付用粘着シート１０を長手方向に２００％伸長させ、応力を解除した直後における皮膚貼付用粘着シート１０の長さを、伸長後の長さとして、下記式により得られる割合であり、伸長率が低いほど伸長による変形が少ないことを示す。
伸長率＝｛伸長後の長さ−伸長前の長さ｝×１００／伸長前の長さ
【００４１】
また、皮膚貼付用粘着シート１０のＪＩＳ  Ｚ０２３７：２０００の試験板に対する１８０度引き剥がし粘着力試験法に準拠して測定される粘着力は、７Ｎ／２５ｍｍ以下であるのが好ましく、１．０〜６．５Ｎ／ｍｍであるのがより好ましい。これにより、皮膚貼付用粘着シート１０を剥がす際の皮膚の角層剥離による刺激を効果的に緩和することができる。
【００４２】
なお、上記粘着力は、ＪＩＳ  Ｚ０２３７：２０００の試験板に対する１８０度引き剥がし粘着力試験法に準拠して測定される応力であり、具体的には、以下のようにして測定される。
【００４３】
皮膚貼付用粘着シート１０の基材フィルム１の上面に固定材（５０μｍのポリエステルフィルムと２５μｍの粘着剤О２０４とからなる粘着シート）を貼り合わせ、２５ｍｍ×２００ｍｍに切り取る。皮膚貼付用粘着シート１０の粘着剤層２をＳＵＳ板に貼り付け、圧着し、３０分後に皮膚貼付用粘着シート１０の端を１８０度方向に３００ｍｍ／ｍｉｎの速度で引っ張った際の応力を測定する。
【００４４】
《第２実施形態》
次に、本発明の皮膚貼付用粘着シートの第２実施形態について説明する。
【００４５】
本実施形態では、前述した第１実施形態と異なる点について説明し、同様な構成についてはその説明を省略する。
【００４６】
図２は、本発明の皮膚貼付用粘着シートの第２実施形態を示す縦断面図である。
皮膚貼付用粘着シート１０’は、基材フィルム１と、基材フィルム１の一方の面に設けられた粘着剤層２とを備えている点で、前述した実施形態と共通しており、図２に示すように、基材フィルム１上に印刷層３を設けた点で前述した実施形態と異なっている。
【００４７】
基材フィルム１および粘着剤層２については、前述した実施形態と同じであるので、その説明を省略する。
【００４８】
本実施形態では、基材フィルム１の粘着剤層２が設けられた面とは反対側の面に印刷層３が設けられている。特に、本実施形態では、印刷層３がドット印刷によって形成されている点に特徴を有している。
【００４９】
ところで、通常、基材フィルム上に印刷層を設けた場合、皮膚貼付用粘着シート全体としての透湿性は低下し、皮膚から蒸散される水分がシート／皮膚界面またはシート内に滞留するのを十分に防止することができなくなり、水和反応による刺激を防止することができなくなるという問題が生じる。
【００５０】
しかしながら、本実施形態では、上記のような特性を有する基材フィルム１上に、ドット印刷によって印刷層３が設けられているので、基材フィルム１の表面を完全に覆うことがないので、基材フィルム１の透湿性の低下を防止することができる。そのため、皮膚貼付用粘着シート１０全体としての透湿性が損なわれることがないので、皮膚から蒸散される水分がシート／皮膚界面またはシート内に滞留するのを抑制することができ、角層の水和、細菌の増殖等が生じるのを効果的に防止することができる。その結果、皮膚への刺激が緩和された皮膚貼付用粘着シート１０’を提供することができる。
【００５１】
印刷は、公知の印刷方法を用いることができ、フレキソ印刷、オフセット印刷、グラビア印刷、レタープレス印刷等が挙げられる。
【００５２】
印刷に用いるインクは、ドット印刷で用いる公知のものを用いることができる。インクは、顔料、染料等を含有しており、これらが水蒸気の透過を妨げ、ベタ印刷により印刷層３を設けた場合には、皮膚貼付粘着シート１０の透湿度を著しく下げてしまう。しかし、上述のとおりドット印刷とすることによって、これを防止できる。
【００５３】
ドット印刷は通常、基材フィルム１の粘着剤層２が設けられた面とは反対側の面の表面積の１０〜８０％を覆い、２０〜７０％を覆うことが好ましく、３０〜６０％を覆うことがより好ましい。ドット印刷が基材フィルム１の粘着剤層２が設けられた面とは反対側の面の表面積を覆う比率が大きすぎると、水蒸気の透過を妨げ、当該比率が小さすぎると、非印刷部が多くなりすぎ、所望の表示を得られない可能性がある。
【００５４】
以上、本発明の皮膚貼付用粘着シートの好適な実施形態について説明したが、本発明は、これらに限定されるものではない。
【実施例】
【００５５】
次に、本発明の具体的実施例について説明する。
［１］皮膚貼付用粘着シートの作製
（実施例１）
［基材フィルム］
基材フィルムとして、TECHNOBRANE AIR TAF-40（ポリウレタンフィルム、セーレン株式会社製、平均厚さ：４０μｍ、直径１０μｍ以下の細孔有り）を用いた。
【００５６】
このフィルムをデジタル顕微鏡（株式会社ハイロックス製、KH-7700、倍率1,000倍）で観察すると、フィルムの両面には直径１０μｍ以下の微細孔が均一に存在し、また、フィルムの断面ではフィルムを連通する細孔が確認された。また、このフィルムの透湿度は１１７００ｇ／ｍ２／２４ｈであった。
【００５７】
［粘着剤層の形成］
アクリル系粘着剤（リンテック株式会社製、商品名「Ｏ２２０」、固形分：５０％）および、剥離紙（リンテック株式会社製、商品名「ＳＰ−ＫＰ−８シロ」）を用意した。
【００５８】
次に、アクリル系粘着剤をロールナイフコーターを用いて、前記剥離紙の剥離処理が施された剥離紙面に乾燥後の厚さが１５μｍとなるように塗布した後、１００℃で２分間乾燥し、剥離紙上に粘着剤層を形成した。
【００５９】
［皮膚貼付用粘着シートの形成］
上記のようにして得られた剥離紙上の粘着剤層と、上記のようにして得られた基材フィルムとを貼り合わせることにより、皮膚貼付用粘着シートを得た。
【００６０】
（実施例２）
粘着剤層の厚みが２０μｍとなるように調整した以外は、前記実施例１と同様にして皮膚貼付用粘着シートを作製した。
【００６１】
（実施例３）
粘着剤層の厚みが３０μｍとなるように調整した以外は、前記実施例１と同様にして皮膚貼付用粘着シートを作製した。
【００６２】
（実施例４）
粘着剤層を以下のようにして形成した以外は、前記実施例１と同様にして皮膚貼付用粘着シートを作製した。
【００６３】
［粘着剤層の形成］
アクリル系粘着剤（リンテック株式会社製、商品名「О２０４」、固形分：５０％）に対して、ミリスチン酸イソプロピルを２００：５の割合で混合し、粘着剤溶液を得た。また、剥離紙（リンテック株式会社製、商品名「ＳＰ−ＫＰ−８シロ」）を用意した。
【００６４】
次に、アクリル系粘着剤をロールナイフコーターを用いて、前記剥離紙の剥離処理が施された剥離紙面に乾燥後の厚さが２０μｍとなるように塗布した後、１００℃で２分間乾燥し、剥離紙上に粘着剤層を形成した。
【００６５】
（実施例５）
粘着剤層を以下のようにして形成した以外は、前記実施例１と同様にして皮膚貼付用粘着シートを作製した。
【００６６】
［粘着剤層の形成］
アクリル系粘着剤（リンテック株式会社製、商品名「О２０４」、固形分：５０％）を、ロールナイフコーターを用いて、剥離紙（リンテック株式会社製、商品名「ＳＰ−ＫＰ−８シロ」）の剥離処理が施された面に乾燥後の厚さが２０μｍとなるように塗布した後、１００℃で２分間乾燥し、剥離紙上に粘着剤層を形成した。
【００６７】
（実施例６）
実施例１のポリウレタンフィルムの代わりに、ポリウレタンフィルム（セーレン株式会社製、TECHNOBRANE AIR TAF-30平均厚さ：３０μｍ、１０μｍ以下の細孔有り、透湿度：１２５００ｇ／ｍ２／２４ｈ）を用いた以外は、実施例１と同様にして皮膚貼付用粘着シートを作製した。
【００６８】
（実施例７）
実施例１の皮膚貼付用シートの、粘着剤層が設けられた面とは反対側の面に、表面積の４０％がインクで被覆されるように、レタープレス方式により、UV161(T&K TOKA製)をインクとして用いて厚さ３μmのドット印刷を設け、皮膚貼付用シートを作製した。
【００６９】
（比較例１）
［粘着剤層の形成］
アクリル系粘着剤（リンテック株式会社製、商品名「Ｏ２２０」、固形分：５０％）および、剥離紙（リンテック株式会社製、商品名「ＳＰ−ＫＰ−８シロ」）を用意した。
【００７０】
次に、アクリル系粘着剤をロールナイフコーターを用いて、前記剥離紙の剥離処理が施された剥離紙面に乾燥後の厚さが２０μｍとなるように塗布した後、１００℃で２分間乾燥し、剥離紙上に粘着剤層を形成した。
【００７１】
［皮膚貼付用粘着シートの形成］
上記のようにして得られた剥離紙上の粘着剤層と、基材フィルム（低密度ポリエチレンフィルム、日本マタイ社製、平均厚さ：２０μｍ、１０μｍ以下の細孔無し、透湿度：１２００／ｍ２／２４ｈ）とを貼り合わせることにより、皮膚貼付用粘着シートを得た。
【００７２】
（比較例２）
基材フィルムとして、ポリウレタンフィルム（日本マタイ社製、平均厚さ：２０μｍ、１０μｍ以下の細孔無し、透湿度：２３００ｇ／ｍ２／２４ｈ）を用いた以外は、前記比較例１と同様にして皮膚貼付用粘着シートを作製した。
【００７３】
（比較例３）
基材フィルムとして、ポリ塩化ビニルフィルム（バンドー化学社製、平均厚さ：２０μｍ、１０μｍ以下の細孔無し、透湿度：９００ｇ／ｍ２／２４ｈ）を用いた以外は、前記比較例１と同様にして皮膚貼付用粘着シートを作製した。
【００７４】
（比較例４）
基材フィルムの表面にレタープレス方式でべた印刷を施し、厚さ３μｍの印刷層を形成した以外は、前記実施例１と同様にして皮膚貼付用粘着シートを製造した。
【００７５】
［２］透湿度の測定
各実施例および各比較例で得られた皮膚貼付用粘着シートの透湿度は、ＪＩＳ  Ｚ０２０８（防湿包装材料の透過湿度試験方法）に準じて測定した。
【００７６】
透湿度測定用カップに、水分測定用塩化カルシウム約１０ｇを入れ、直径７０ｍｍの円状に切り取った皮膚貼付用粘着シートを適用した（透過面積：６０ｍｍφの円の面積）。４０℃、９０％ＲＨの環境下に５分間放置した後、取り出し、速やかに全体の重量（ｍｇ）を計量し、これを初期の重量とした。その後、さらに、４０℃、９０％ＲＨの環境下に入れ、１時間後に取り出し、速やかに全体の重量を計量し、１時間後の重量とした。次の式により、透湿度を算出した。
透湿度＝｛（１時間後の重量−初期の重量）／１０００｝／
／（１×０．００２８２６）×２４
【００７７】
なお、上式における１０００は、ｍｇ単位をｇ単位に変換するための係数であり、１は測定時間（時間）、０．００２８２６は透過面積（ｍ２）である。ここで、ＪＩＳ  Ｚ０２０８の規定する測定時間である２４時間よりも測定時間を短くしているのは、本発明に用いる皮膚貼付用粘着シートの透湿性があまりにも高く、２４時間の測定では途中で吸湿剤である塩化カルシウムの吸湿量が飽和量に達するためである。
この結果を表１に示す。
【００７８】
【表１】
2011246672.tif 000002
【００７９】
［３］評価
［３−１］２４時間貼着後の皮膚の状態
５０ｍｍ×５０ｍｍに切り取った各実施例および各比較例の皮膚貼付用粘着シートの剥離紙を剥がし、粘着剤層を上腕内側に貼り付け、２４時間後にゆっくりと剥がした（速度：１６７ｍｍ／ｓ以下）。１０分後の皮膚の状態を目視で確認し、以下の３段階で官能評価を行った。
【００８０】
Ａ：貼付周囲の皮膚と変化がない。
Ｂ：皮膚の貼付した部分が若干白くなっているが、実用上問題ない範囲である。
Ｃ：皮膚の貼付した部分が白くなっており、皮膚がふやけている。
【００８１】
［３−２］２０％伸長時の引張力
各実施例および各比較例の皮膚貼付用粘着シートの２０％伸長時の引張力を、上述した実施形態で述べたのと同様にして測定した。
【００８２】
［３−３］貼付時の刺激評価
５０ｍｍ×５０ｍｍに切り取った各実施例および各比較例の皮膚貼付用粘着シートの剥離紙を剥がし、粘着剤層を上腕内側に貼り付け、貼付時の違和感、痛みを以下の３段階で官能評価した。
【００８３】
Ａ：違和感および痛みはなく、貼付している感覚が極めて低い。
Ｂ：痛みはないが、貼付している違和感が若干ある。
Ｃ：皮膚が引っ張られる若干の痛みを感じ、貼付している違和感が強く感じる。
【００８４】
［３−４］ＪＩＳ  Ｚ０２３７：２０００の試験板に対する180度引き剥がし粘着力試験法に準拠して測定される粘着力
各実施例および各比較例の皮膚貼付用粘着シートのＪＩＳ  Ｚ０２３７：２０００の試験板に対する１８０度引き剥がし粘着力試験法
に準拠して測定される粘着力を、上述した実施形態で述べたのと同様にして測定した。
【００８５】
［３−５］剥離時の痛み
５０ｍｍ×５０ｍｍに切り取った各実施例および各比較例の皮膚貼付用粘着シートの剥離紙を剥がし、粘着剤層を上腕内側に貼り付け、２４時間後に勢いよく剥がした（速度：１７ｍｍ／ｓ以上）ときの痛みを以下の３段階で官能評価した。
【００８６】
Ａ：ほとんど痛みは感じず、皮膚に発赤はない。
Ｂ：剥離時に不快な痛みを若干感じるが、皮膚に顕著な発赤はない。
Ｃ：剥離時に不快な痛みを感じ、皮膚に発赤を確認する。
【００８７】
［３−６］２００％伸長後の伸長率
各実施例および各比較例の皮膚貼付用粘着シートの２００％伸長後の伸長率を、上述した実施形態で述べたのと同様にして測定した。
【００８８】
［３−７］関節への貼付性
５０ｍｍ×５０ｍｍに切り取った各実施例および各比較例の皮膚貼付用粘着シートの剥離紙を剥がし、粘着剤層を手首外側に貼り付け、皮膚貼付用粘着シートの皮膚への追従性を以下の３段階で官能評価した。
【００８９】
Ａ：皮膚貼付用粘着シートは手首の動きに追従し、浮きはなかった。
Ｂ：皮膚貼付用粘着シートは手首の動きに追従し、浮きが端部にわずかにあった。
Ｃ：皮膚貼付用粘着シートは手首の動きに追従できず、端部から、いずれの端部からも１０ｍｍ以上離れた部分に到るまで浮きが発生した。
【００９０】
［３−８］皮膚からの剥離性
５０ｍｍ×５０ｍｍに切り取った各実施例および各比較例の皮膚貼付用粘着シートの剥離紙を剥がし、粘着剤層を上腕内側に貼り付け、２４時間後にゆっくりと剥がした（速度：５ｍｍ／ｓ以下）。この時の剥離性を以下の２段階で官能評価した。
【００９１】
○：基材フィルムが破壊されることなく、容易に剥がすことができた。
×：基材フィルムが破壊され、容易に剥がすことができなかった。
【００９２】
これらの結果を表１に合わせて示す。
表１から明らかなように、本発明の皮膚貼付用粘着シートでは、水和反応による刺激を緩和することができるものであった。また、貼付時の違和感や剥がす際の痛みも少ないものであった。また、曲面追従性にも優れていた。これに対して、比較例では満足な結果が得られなかった。
【符号の説明】
【００９３】
１            基材フィルム
２            粘着剤層
３            印刷層
１０、１０’  皮膚貼付用粘着シート
【図１】
2011246672.tif 000003
【図２】
2011246672.tif 000004